(57)【要約】【課題】例えばポリエステル等の合成繊維と一緒に織成するのに用いる金銀糸であって、織成後に例えば分散染料でこれを染色しても合成繊維のみが染色され、金銀糸自体は染色されずに当初の色相や金属光沢を保持し続けることが可能となるような後染め用の難染性を有する金銀糸を提供する。【解決手段】プラスチックフィルム基材に、少なくとも、金属又は金属酸化物を蒸着してなる金属蒸着層と、電離放射線硬化型樹脂により形成される硬化型樹脂層と、を積層してなる蒸着フィルムをマイクロスリットして得られる金銀糸であってさらには前記硬化型樹脂層が、前記蒸着フィルムの片側もしくは両側の最外層に位置する構成とした。【選択図】  なし【特許請求の範囲】
【請求項１】
プラスチックフィルム基材に、少なくとも、
金属又は金属酸化物を蒸着してなる金属蒸着層と、
電離放射線硬化型樹脂により形成される硬化型樹脂層と、
を積層してなる蒸着フィルムをマイクロスリットして得られる金銀糸において、
前記硬化型樹脂層が、前記蒸着フィルムの片側もしくは両側の最外層に位置すること、
を特徴とする、金銀糸。
【請求項２】
プラスチックフィルム基材に、少なくとも、
金属又は金属酸化物を蒸着してなる金属蒸着層と、
電離放射線硬化型樹脂により形成される硬化型樹脂層と、
を積層してなる蒸着フィルム２枚を貼り合わせたものをマイクロスリットして得られる金銀糸において、
前記硬化型樹脂層が両側の最外層に位置するように前記蒸着フィルム２枚を貼りあわせたこと、
を特徴とする、金銀糸。
【請求項３】
請求項１又は請求項２に記載の金銀糸において、
前記硬化型樹脂層の鉛筆硬度がＨＢ以上であること、
を特徴とする、金銀糸。
【請求項４】
請求項１ないし請求項３のいずれか１項に記載の金銀糸において、
前記電離放射線硬化樹脂が、
光重合性プレポリマー、光重合性モノマー、光重合開始剤、のいずれか１つ又は２つ以上よりなること、
を特徴とする、金銀糸。
【請求項５】
請求項１ないし請求項４のいずれか１項に記載の金銀糸において、
前記電離放射線硬化樹脂が、
ウレタンアクリレート、アクリルモノマー、アルコキシシラン化合物、及びシリコンアクリレートのいずれか１つ又は複数であること、
を特徴とする、金銀糸。
【請求項６】
請求項１ないし請求項５のいずれか１項に記載の金銀糸において、
前記電離放射線硬化樹脂が、増感剤、非反応性樹脂、レベリング剤、コロイダルシリカ、アクリル変性シリカ粒子、又はフィラーのいずれか１つ又は２つ以上を含有すること、
を特徴とする、金銀糸。
【請求項７】
請求項１ないし請求項６のいずれか１項に記載の金銀糸において、
前記金属蒸着層が、
アルミニウム、スズ、銀、金、チタン、クロム、のいずれか１つ又は２つ以上の合金を蒸着したものであること、
を特徴とする、金銀糸。
【発明の詳細な説明】
【０００１】
【発明の属する技術分野】
本発明は、金銀糸であって、具体的には例えば合成繊維と金銀糸とを一緒に織成してなる織物全体を染色してもその時に合成繊維と一緒には染色されない金銀糸に関する。
【０００２】
【従来の技術】
従来、衣類等の布物においてきらびやかな印象や雰囲気を作り出す為に金銀糸が用いられているが、現在では合成樹脂フィルムの表面にアルニミウムや銀などの金属を蒸着して、その上に熱硬化性樹脂を主成分とする腐食防止塗膜を設けた金属蒸着フィルムを細幅にスリットした平箔金銀糸や、あるいはこれと任意の糸条とを撚り合わせた撚り金銀糸が広く用いられている。
【０００３】
しかしこれらの金銀糸を、例えば未染色のポリエステル繊維と一緒に織成し、得られた織物を分散染料により染色すると、金銀糸の表面がポリエステルフィルムであるために、ポリエステル繊維が染色されるだけでなく、金銀糸まで染色されてしまい、問題であった。例えばブルーの分散染料で染色すると銀糸はブルーになり、また金糸はグリーンとなってしまい、本来の金銀糸の色相及び光沢が失われてしまうという状態になってしまう。
さらにまた織成時において、又はその他の織物の加工時において表面が汚れやすい、という欠点もあり問題である。
【０００４】
そこで、このような問題を解決すべくフッ化ウレタン樹脂被膜層を最外層に設けた金銀糸が提案されている（例えば、特許文献１参照。）。これは、金属蒸着層を設けたベースフィルムを２枚用意し、次にこれらベースフィルムの金属蒸着層を設けた側同士を内側にして、接着剤層を介して２枚のベースフィルムを積層し、さらにベースフィルム上にフッ化ウレタン樹脂被膜を形成した構成としていることにより、このような構成を有する金銀糸が分散染料にさらされてもフッ化ウレタン樹脂被膜がコーティング剤として作用するので分散染料に染められることが無く、よって金銀糸の有する金属光沢を保持できる、というものである。
【０００５】
【特許文献１】特開昭５８−１３７３４号公報
【０００６】
【発明が解決しようとする課題】
しかし、フッ化ウレタン樹脂被膜を設けようとしてもフッ化ウレタン樹脂自体が非常に高価なものであるため、実際の製造コストを検討すると合成して金銀糸を得ることに見合ったものとはならずに問題であり、またフッ化ウレタン樹脂被膜の膜厚自体が薄いため、実際には分散染料の汚染を完全に止めることが出来ずに、結果として不完全なものであった。
【０００７】
そのため、ベースフィルムをフッ素フィルムとすることが考えられるが、この場合はやはりフィルムが高価であり、また加工適性が悪い、蒸着層との密着力が弱い、などの問題点を含んでいるので現実的ではなく、ポリプロピレンフィルムを用いることとすれば、分散染料に染められる問題は多少回避できたとしてもフィルム自体の加工性が悪く、やはりまた蒸着層との密着力が弱いので、これも現実的ではない。加工適性が好ましい、という観点から考えるとポリエチレンナフタレートフィルムを用いることであるが、このフィルムを用いて従来の手法で金銀糸を作製しても、難染性は解消されずに問題であった。
【０００８】
本発明はこのような問題点に鑑みて為されたものであり、その目的は、例えばポリエステル等の合成繊維と一緒に織成するのに用いる金銀糸であって、織成後に例えば分散染料でこれを染色しても合成繊維のみが染色され、金銀糸自体は染色されずに当初の色相で金属光沢を保持し続けることが可能となるような、後染め用の難染性を有する金銀糸を提供することである。
【０００９】
【課題を解決するための手段】
上記課題を解決するため、本願発明の請求項１に記載の発明は、プラスチックフィルム基材に、少なくとも、金属又は金属酸化物を蒸着してなる金属蒸着層と、電離放射線硬化型樹脂により形成される硬化型樹脂層と、を積層してなる蒸着フィルムをマイクロスリットして得られる金銀糸において、前記硬化型樹脂層が、前記蒸着フィルムの片側もしくは両側の最外層に位置すること、を特徴とする。
【００１０】
本願発明の請求項２に記載の発明は、プラスチックフィルム基材に、少なくとも、金属又は金属酸化物を蒸着してなる金属蒸着層と、電離放射線硬化型樹脂により形成される硬化型樹脂層と、を積層してなる蒸着フィルム２枚を貼り合わせたものをマイクロスリットして得られる金銀糸において、前記硬化型樹脂層が両側の最外層に位置するように前記蒸着フィルム２枚を貼りあわせたこと、を特徴とする。
【００１１】
本願発明の請求項３に記載の発明は、請求項１又は請求項２に記載の金銀糸において、前記硬化型樹脂層の鉛筆硬度がＨＢ以上であること、を特徴とする。
【００１２】
本願発明の請求項４に記載の発明は、請求項１ないし請求項３のいずれか１項に記載の金銀糸において、前記電離放射線硬化樹脂が、光重合性プレポリマー、光重合性モノマー、光重合開始剤、のいずれか１つ又は２つ以上よりなること、を特徴とする。
【００１３】
本願発明の請求項５に記載の発明は、請求項１ないし請求項４のいずれか１項に記載の金銀糸において、前記電離放射線硬化樹脂が、ウレタンアクリレート、アクリルモノマー、アルコキシシラン化合物、及びシリコンアクリレートのいずれか１つ又は複数であること、を特徴とする。
【００１４】
本願発明の請求項６に記載の発明は、請求項１ないし請求項５のいずれか１項に記載の金銀糸において、前記電離放射線硬化樹脂が、増感剤、非反応性樹脂、レベリング剤、コロイダルシリカ、アクリル変性シリカ粒子、又はフィラーのいずれか１つ又は２つ以上を含有すること、を特徴とする。
【００１５】
本願発明の請求項７に記載の発明は、請求項１ないし請求項６のいずれか１項に記載の金銀糸において、前記金属蒸着層が、アルミニウム、スズ、銀、金、チタン、クロム、のいずれか１つ又は２つ以上の合金を蒸着したものであること、を特徴とする。
【００１６】
【発明の実施の形態】
以下、本願発明の実施の形態について説明する。尚、ここで示す実施の形態はあくまでも一例であって、必ずもこの実施の形態に限定されるものではない。
【００１７】
（実施の形態１）
本願発明にかかる金銀糸について、第１の実施の形態として説明する。この金銀糸は、プラスチックフィルム基材に、少なくとも、金属又は金属酸化物を蒸着してなる金属蒸着層と、電離放射線硬化型樹脂により形成される硬化型樹脂層と、を積層してなる蒸着フィルムをマイクロスリットして得られる金銀糸であってさらには前記硬化型樹脂層が、前記蒸着フィルムの片側もしくは両側の最外層に位置する構成となっている。この金銀糸の具体例として、例えば金属蒸着層／プラスチックフィルム基材／金属蒸着層という構成を有するフィルムの両側もしくはどちらか片側に電離硬化型樹脂層を設けた構成を有した蒸着フィルムをマイクロスリットすることにより得られるものが挙げられる。尚、アンカー層やトップコート層を省略した構成の蒸着フィルムとすることも構わないが、以下の説明ではこれらの層も有するものとして、また電離硬化型樹脂層は両側に設けたものとして、説明する。尚、本実施の形態における金銀糸の有する硬化型樹脂層の鉛筆硬度がＨＢ以上であることが望ましい。これは、硬化型樹脂層の鉛筆硬度をＨＢ以上とすることで、塗膜の三次元化の緻密度や硬化の程度が判り、後述するように本実施の形態にかかる金銀糸を用いた織物を任意に染めたときに、染料で金銀糸が汚染されてしまうかどうかの判断基準にされる。鉛筆硬度がＨＢ以上にすることで、金銀糸の有する色相や光沢が消えたりくすんだりすることを防ぐ事が出来るからである。
【００１８】
本実施の形態における電離放射線硬化樹脂としては、光重合性プレポリマー、光重合性モノマー、光重合開始剤、のいずれか１つ又は２つ以上よりなることが望ましい。これは、電離放射線硬化樹脂を用いることにより瞬時に三次元化した緻密な硬化膜が得られ、その層が汚染され難い膜となり、更にその膜が染料等の汚染物質のバリヤー膜となるからである。
【００１９】
中でもウレタンアクリレート、アクリルモノマー、アルコキシシラン化合物、及びシリコンアクリレートのいずれか１つ又は複数であることが好適であり、さらにこれに必要に応じて増感剤、非反応性樹脂、レベリング剤、コロイダルシリカ、アクリル変性シリカ粒子、又はフィラーのいずれか１つ又は２つ以上も同時に含有するとより好適なものとなる。
【００２０】
また本実施の形態における金属蒸着層としては、アルミニウム、スズ、銀、金、チタン、クロム、のいずれか１つ又は２つ以上の合金を蒸着したものであることが好ましい。これらの物質を選択することで、金銀の光沢を得ることが出来るからである。
【００２１】
以上説明した金銀糸は、例えばその一例として、以下のようにして得られる。まず厚さ１２μｍのポリエステルフィルムの両側にアルミニウムを蒸着させる。蒸着する手法は公知のもの、例えば真空蒸着やスパッタなどで構わない。次いで、２面あるアルミニウム蒸着面のさらに外側面にアルミニウム蒸着と電離放射線硬化樹脂の密着を上げるためにトップコート層を設ける。
これも公知の手法、例えばグラビアコーティング、リバースコーティングによって設ければよい。
【００２２】
このようにして得られたフィルムのさらに両最外面の上に、電離放射線硬化樹脂塗料を塗布する。塗布する手法は公知のものであって良く、例えばグラビアコーティング、リバースコーティングによって設ければよい。
【００２３】
また電離放射線硬化樹脂塗料として、例えばウレタンアクリレート、アルコキシシラン化合物、シリコンアクリレート、光重合開始剤、コロイダルシリカからなる塗料を用いればよい。これらの配合比率の一例としては、ウレタンアクリレート２０部、アルコキシシラン化合物３０部、シリコンアクリレート５０部、光重合開始剤５部、コロイダルシリカ２部、を混合するとよいが、これ以外の配合比率であっても構わないし、また上述した物質に限定されること無く、これら以外のものを任意に選択して組み合わせても構わない。
【００２４】
またこの塗料はその厚みが０．５μｍ〜５．０μｍの範囲に収まるように塗布すれば好適であるが、本実施の形態においては２μｍとなるように塗布する。
そして電離放射線硬化樹脂塗料を塗布した後、高圧水銀灯により紫外線を照射する。本実施の形態における照射量は８００ｍＪ／ｃｍ２とした。
【００２５】
そして最後に得られた蒸着フィルムをマイクロスリットすれば、本実施の形態にかかる金銀糸が得られる。得られた金銀糸の硬化型樹脂層の鉛筆硬度は公知の手法であるＪＩＳ−Ｋ５４００で測定した結果、２Ｈであった。
【００２６】
このように、最外層に電離放射線硬化型樹脂塗料を塗布して硬化型樹脂層を形成しているので、例えば紫外線を照射することで硬化型樹脂層が容易にかつ早く硬化し、その結果緻密な三次元網目構造を最外層に設けることが出来、その結果硬化型樹脂層が染料に染まらなくなり、ひいては難染性金銀糸が得られるのである。また硬化型樹脂層に対して適宜無機型材料をその骨格に取り入れることができるので、硬化型樹脂層の鉛筆硬度がＨＢ以上となるように無機型材料を用いればよく、またそうすることでより硬化型樹脂層が染まりにくくなり、即ち一層難染性を高めた金銀糸とすることが出来る。さらに、本実施の形態では１枚のプラスチックフィルム基材を用いて構成しているので、蒸着フィルム全体の厚み、すなわち金銀糸の太さの調節をしやすくなる。
【００２７】
尚、本実施の形態において、マイクロスリットする蒸着フィルムの構成を硬化型樹脂層／トップコート層／金属蒸着層／プラスチックフィルム基材／金属蒸着層／トップコート層／硬化型樹脂層、としたが、これ以外のもの、例えば硬化型樹脂層／プラスチックフィルム基材／金属蒸着層／トップコート層／硬化型樹脂層、という構成とすることも考えられるし、さらに前記構成においてプラスチックフィルム基材と金属蒸着層との間にアンカーコート層を設けることも考えられる。これらの構成の実際については本実施の形態と同様であるので、その詳細な説明は省略する。
【００２８】
（実施の形態２）
本願発明にかかる金銀糸であって、第１の実施の形態とは異なる構成による金銀糸について説明する。即ち、第１の実施の形態にかかる金銀糸を製造する為の蒸着フィルムは１枚のプラスチックフィルム基材を用いたものであるが、この第２の実施の形態においては、２枚のプラスチックフィルム基材を用いたものである。
【００２９】
本実施の形態にかかる金銀糸は、プラスチックフィルム基材に、少なくとも、金属又は金属酸化物を蒸着してなる金属蒸着層と、電離放射線硬化型樹脂により形成される硬化型樹脂層と、を積層してなる蒸着フィルム２枚を貼り合わせたものをマイクロスリットして得られる金銀糸であって、前記硬化型樹脂層が両側の最外層に位置するように前記蒸着フィルム２枚を貼りあわせたものである。この金銀糸の具体例として、例えばプラスチックフィルム基材／アンカー層／金属蒸着層／トップコート層という構成を有するフィルムを２枚用意し、トップコート層同士が向かい合うようにそれらを貼り合わせ、貼り合わせて得られたフィルムの両最外層に硬化型樹脂層を設けた構成を有するものが挙げられる。尚、先にプラスチックフィルム基材／アンカー層／金属蒸着層／トップコート層という構成を有するフィルムのプラスチックフィルム基材のアンカー層を設けていない面に予め硬化型樹脂層を設けたフィルム２枚を、トップコート層同士が向かい合うように貼り合わせても構わない。さらには、アンカーコート層及びトップコート層を省略した構成とすることも考えられる。
【００３０】
本実施の形態にかかる金銀糸も、第１の実施の形態と同様に、硬化型樹脂層の鉛筆硬度はＨＢ以上であることがのぞましい。硬化型樹脂層、金属蒸着層については第１の実施の形態と同様であるので、その詳細な説明は省略する。
【００３１】
本実施の形態にかかる金銀糸は、例えばその一例として、以下のようにして得られる。
まず厚さ１２μｍのポリエステルフィルムの一方の面にアンカーコート層を公知の手法によって設ける。アンカーコート層は熱硬化性ポリエステル樹脂によって構成され、例えばグラビアコーティングによって設けられる。次いで、アンカーコート層の上に銀を蒸着させる。蒸着する手法は公知のもの、例えば真空蒸着やスパッタなどで構わない。次いで、銀の蒸着層の上に熱硬化性アクリル樹脂を塗布することでトップコート層を設ける。これも公知の手法、例えばグラビアコーティング、リバースコーティングによって設ければよい。
【００３２】
次いで、このようにして得られたフィルムを２枚用意し、それぞれのトップコート層同士が向かい合うようにこれらを貼りあわせて１枚のフィルムとする。貼りあわせる為に、例えばポリエステル接着剤を用いればよい。
【００３３】
張り合わせて１枚のフィルムとすると、その両最外面の上に、電離放射線硬化樹脂塗料を塗布する。塗布する手法は公知のものであって良く、例えばグラビアコーティング、リバースコーティングである。
【００３４】
このようにして得られたフィルムのさらに両最外面の上に、電離放射線硬化樹脂塗料を塗布する。塗布する手法は公知のものであって良く、例えばグラビアコーティング、リバースコーティングによって設ければよい。
【００３５】
また電離放射線硬化樹脂塗料として、例えばウレタンアクリレート、アルコキシシラン化合物、シリコンアクリレート、光重合開始剤、コロイダルシリカからなる塗料を用いればよい。これらの配合比率の一例としては、ウレタンアクリレート２０部、アルコキシシラン化合物３０部、シリコンアクリレート５０部、光重合開始剤５部、コロイダルシリカ２部、を混合するとよいが、これ以外の配合比率であっても構わないし、また上述した物質に限定されること無く、これら以外のものを任意に選択して組み合わせても構わない。
【００３６】
またこの塗料はその厚みが０．５μｍ〜５．０μｍの範囲に収まるように塗布すれば好適であるが、本実施の形態においては２μｍとなるように塗布する。
【００３７】
そして電離放射線硬化樹脂塗料を塗布した後、高圧水銀灯により紫外線を照射する。本実施の形態における照射量は８００ｍＪ／ｃｍ２とした。
【００３８】
このようにして得られたフィルムをマイクロスリットして得られる金銀糸は、第１の実施の形態にかかる金銀糸と同様に難染性を得たものとなる。さらに本実施の形態にかかる金銀糸では、２枚のフィルムを用いて製造されるので、製造が容易であり、ひいては製造のためのコストを抑制することが可能となる。
【００３９】
【発明の効果】
以上のように、本願発明にかかる金銀糸によれば、最外層に電離放射線硬化型樹脂により形成される硬化型樹脂層を設けてなり、硬化型樹脂層が染料に対するバリア性を備えている事から、得られる金銀糸は分散染色で染まらないコーティングを施されたものといえ、即ち、難染性を備えた金銀糸とすることが出来るので、この金銀糸を用いた織物を分散染色しても金銀糸は染まることがないので、金銀糸の持つきらびやかさ、色相、光沢性を全く損なうことがない、という効果を得るのである。